(57)【要約】【課題】  高誘電率を示す液晶材料を用いた素子が求められている。【解決手段】  本発明の一態様は、特定の液晶相を発現する温度において１０００以上の誘電率を示す液晶材料と、前記特定の液晶相を発現する温度で前記液晶材料に電圧を印加する構成とを有する素子を提供することを目的とする。また、本発明の一態様に係る素子において、前記特定の液晶相を発現する温度における前記液晶材料の入射角３０°におけるＳＨＧ光の強度は、前記液晶材料が前記特定の液晶相とは異なる相を発現する温度における前記液晶材料の入射角３０°におけるＳＨＧ光の強度よりも２〜１０倍以上大きい。【選択図】図３
2017145296.tif 000002
【特許請求の範囲】
【請求項１】
特定の液晶相を発現する温度において１０００以上の誘電率を示す液晶材料と、
前記特定の液晶相を発現する温度で前記液晶材料に電圧を印加する構成と
を有する素子。
【請求項２】
前記特定の液晶相を発現する温度における前記液晶材料の誘電率が３０００以上である、請求項１に記載の素子。
【請求項３】
前記特定の液晶相を発現する温度における前記液晶材料の入射角３０°におけるＳＨＧ光の強度は、前記液晶材料が前記特定の液晶相とは異なる相を発現する温度における前記液晶材料の入射角３０°におけるＳＨＧ光の強度よりも２〜１０倍以上大きい、請求項１又は２に記載の素子。
【請求項４】
前記特定の液晶相とは異なる相が、前記液晶材料の結晶相、ネマチック相、または等方相である、請求項３に記載の素子。
【請求項５】
前記液晶材料が下記一般式（１）
【化１】
2017145296.tif 000011
（式中、
Ｒ１１は、Ｐ１１−Ｓｐ１１−、水素、または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル基中の任意の水素はハロゲンで置き換えられてもよく；
Ｐ１１は、重合性基を表し；
Ｓｐ１１は、単結合またはスペーサー基を表し；
Ｒ１２は、Ｐ１２−Ｓｐ１２−、水素、ハロゲン、−ＣＮ、−Ｎ＝Ｃ＝Ｏ、−Ｎ＝Ｃ＝Ｓ、−ＣＦ３、−ＯＣＦ３、または炭素数１〜３のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル中の任意の水素はハロゲンで置き換えられてもよく、このアルキル中の−ＣＨ３は−ＣＮで置き換えられてもよく；
Ｐ１２は、重合性基を表し；
Ｓｐ１２は、単結合またはスペーサー基を表し；
Ａ１１〜Ａ１５は独立に、５〜８員環、または炭素数９以上の縮合環であり、これらの環の任意の水素がハロゲン、炭素数１〜５のアルキル、またはハロゲン化アルキルで置き換えられてもよく、この炭素数１〜５のアルキルまたはハロゲン化アルキルの任意の−ＣＨ２−は、−Ｏ−、−Ｓ−、または−ＮＨ−で置き換えられてもよく、前記環の−ＣＨ２−は、−Ｏ−、−Ｓ−、または−ＮＨ−で置き換えられてもよく、前記環の−ＣＨ＝は、−Ｎ＝で置き換えられてもよく；
Ｚ１１〜Ｚ１４は独立に単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−、または−Ｃ≡Ｃ−で置き換えられてもよく、前記アルキレンの任意の水素は、ハロゲンで置き換えられてもよく；
ｎ１１〜ｎ１３は独立に０または１である）
で表される化合物を含有する、請求項１〜４のいずれか１項に記載の素子。
【請求項６】
前記一般式（１）中、ｎ１１＋ｎ１２＋ｎ１３が２または３であり、Ａ１１〜Ａ１４が、下記（Ａ−１）〜（Ａ−５）からなる群から選択され、Ａ１５が、（Ａ−１）〜（Ａ−３）からなる群から選択され、さらに、Ａ１１〜Ａ１５中のハロゲン原子数の合計が６以上である、請求項５に記載の素子。
【化２】
2017145296.tif 000012
【請求項７】
前記液晶材料が下記式（２）および（３）で表される化合物からなる群から選択される少なくとも１つの化合物を含有する、請求項５又は６に記載の素子。
【化３】
2017145296.tif 000013
（式（２）中、Ｒ２１は、炭素数１〜１２のアルキル、炭素数２〜１２のアルケニル、または炭素数１〜１１のアルコキシであり、Ｚ２１およびＺ２２は独立に、単結合、−ＣＯＯ−、または−ＣＦ２Ｏ−であり、Ｘ２１は、フッ素、塩素、−ＣＦ３、または−ＯＣＦ３であり、Ｌ２１〜Ｌ２３は独立に水素またはフッ素であり、
式（３）中、Ｒ３１は、炭素数１〜１２のアルキルまたは炭素数１〜１１のアルコキシアルキルであり、Ｚ３１およびＺ３２は独立に、単結合、−ＣＯＯ−、または−ＣＦ２Ｏ−であり、Ｘ３１は、フッ素、塩素、−ＣＦ３、または−ＯＣＦ３であり、Ｌ３１〜Ｌ３４は独立に、水素またはフッ素である。）
【請求項８】
前記素子がキャパシタである請求項１〜７のいずれか１項に記載の素子。
【請求項９】
特定の液晶相を発現する温度において１０００以上の誘電率を示す液晶材料と、
前記特定の液晶相を発現する温度において前記液晶材料に光を透過させる構成を有する波長変換素子。
【請求項１０】
前記液晶材料が、前記特定の液晶相において正の誘電率異方性を有する、請求項１〜９のいずれか１項に記載の素子。
【発明の詳細な説明】
【技術分野】
【０００１】
本発明は、高誘電率を示す液晶材料を用いた素子に関する。
【背景技術】
【０００２】
近年、電子デバイスの小型化、大面積化に伴い、高誘電率かつ成型が容易な誘電体が求められている。従来より、成型が容易な誘電体としては、有機材料からなる誘電体が知られている。
【０００３】
特許文献１（特開２００６−１５５９４４号公報）には、強い水素結合を介して二種類以上の異なる分子を交互に配列させ、酸−塩基分子間での相対的な変位又は秩序−無秩序による強誘電相転移を実現させることにより得られた、室温付近において２０００〜３０００の高誘電率を示すフェナジン重水素化クロラニル酸結晶が開示されている。
【先行技術文献】
【特許文献】
【０００４】
【特許文献１】特開２００６−１５５９４４号公報
【発明の概要】
【発明が解決しようとする課題】
【０００５】
特許文献１に開示されたフェナジン重水素化クロラニル酸結晶は、室温付近において２０００〜３０００の高誘電率を示すが、液晶材料ではない。
【０００６】
このような状況の下、高誘電率を示す液晶材料を用いた素子が求められている。
【課題を解決するための手段】
【０００７】
本発明の発明者らは、特定の液晶相を発現する液晶材料が、該特定の液晶相を発現する温度において極めて高い誘電率を示すことを見出し、本発明の課題を解決するに至った。
【０００８】
本発明は以下の態様の発明を含む。
［１］特定の液晶相を発現する温度において１０００以上の誘電率を示す液晶材料と、前記特定の液晶相を発現する温度で前記液晶材料に電圧を印加する構成とを有する素子。
［２］前記特定の液晶相を発現する温度における前記液晶材料の誘電率が３０００以上である、上記［１］に記載の素子。
［３］前記特定の液晶相を発現する温度における前記液晶材料のＳＨＧ光の強度は、前記液晶材料が前記特定の液晶相とは異なる相を発現する温度における前記液晶材料のＳＨＧ光の強度よりも２〜１０倍以上大きい、上記［１］又は［２］に記載の素子。
［４］前記特定の液晶相とは異なる相が、前記液晶材料の結晶相、ネマチック相、および／または等方相である、上記［３］に記載の素子。
［５］前記液晶材料が下記一般式（１）
【化１】
2017145296.tif 000003
（式中、Ｒ１１は、Ｐ１１−Ｓｐ１１−、水素、または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル基中の任意の水素はハロゲンで置き換えられてもよく；Ｐ１１は、重合性基を表し；Ｓｐ１１は、単結合またはスペーサー基を表し；Ｒ１２は、Ｐ１２−Ｓｐ１２−、水素、ハロゲン、−ＣＮ、−Ｎ＝Ｃ＝Ｏ、−Ｎ＝Ｃ＝Ｓ、−ＣＦ３、−ＯＣＦ３、または炭素数１〜３のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル中の任意の水素はハロゲンで置き換えられてもよく、このアルキル中の−ＣＨ３は−ＣＮで置き換えられてもよく；Ｐ１２は、重合性基を表し；Ｓｐ１２は、単結合またはスペーサー基を表し；Ａ１１〜Ａ１５は独立に、５〜８員環、または炭素数９以上の縮合環であり、これらの環の任意の水素がハロゲン、炭素数１〜５のアルキル、またはハロゲン化アルキルで置き換えられてもよく、この炭素数１〜５のアルキルまたはハロゲン化アルキルの任意の−ＣＨ２−は、−Ｏ−、−Ｓ−、または−ＮＨ−で置き換えられてもよく、前記環の−ＣＨ２−は、−Ｏ−、−Ｓ−、または−ＮＨ−で置き換えられてもよく、前記環の−ＣＨ＝は、−Ｎ＝で置き換えられてもよく；Ｚ１１〜Ｚ１４は独立に単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−、または−Ｃ≡Ｃ−で置き換えられてもよく、前記アルキレンの任意の水素は、ハロゲンで置き換えられてもよく；ｎ１１〜ｎ１３は独立に０または１である）で表される化合物を含有する、上記［１］〜［４］のいずれか１項に記載の素子。
［６］前記一般式（１）中、ｎ１１＋ｎ１２＋ｎ１３が２または３であり、Ａ１１〜Ａ１４が、下記（Ａ−１）〜（Ａ−５）からなる群から選択され、Ａ１５が、（Ａ−１）〜（Ａ−３）からなる群から選択され、さらに、Ａ１１〜Ａ１５中のハロゲン原子数の合計が６以上である、上記［５］に記載の素子。
【化２】
2017145296.tif 000004
［７］前記液晶材料が下記式（２）および（３）で表される化合物からなる群から選択される少なくとも１つの化合物を含有する、上記［５］又は［６］に記載の素子。
【化３】
2017145296.tif 000005
（式（２）中、Ｒ２１は、炭素数１〜１２のアルキル、炭素数２〜１２のアルケニル、または炭素数１〜１１のアルコキシであり、Ｚ２１およびＺ２２は独立に、単結合、−ＣＯＯ−、または−ＣＦ２Ｏ−であり、Ｘ２１は、フッ素、塩素、−ＣＦ３、または−ＯＣＦ３であり、Ｌ２１〜Ｌ２３は独立に水素またはフッ素であり、式（３）中、Ｒ３１は、炭素数１〜１２のアルキルまたは炭素数１〜１１のアルコキシアルキルであり、Ｚ３１およびＺ３２は独立に、単結合、−ＣＯＯ−、または−ＣＦ２Ｏ−であり、Ｘ３１は、フッ素、塩素、−ＣＦ３、または−ＯＣＦ３であり、Ｌ３１〜Ｌ３４は独立に、水素またはフッ素である。）
［８］前記素子がキャパシタである上記［１］〜［７］に記載の素子。
［９］特定の液晶相を発現する温度において１０００以上の誘電率を示す液晶材料と、前記特定の液晶相を発現する温度において前記液晶材料に光を透過させる構成とを有する波長変換素子。
［１０］  前記液晶材料が、前記特定の相において正の誘電率異方性を有する、上記［１］〜［９］に記載の素子。
【発明の効果】
【０００９】
本発明の素子に用いられる液晶材料は、特定の液晶相を発現し、該特定の液晶相を発現する温度において１０００以上の高誘電率を示す。
【００１０】
また、本発明の素子に用いられる液晶材料は、誘電率の温度依存性が比較的穏やかであり、広い温度範囲にわたり高誘電率を示す。本発明の素子に用いられる液晶材料は、成型加工性に優れている。本発明の素子に用いられる液晶材料は、特定の液晶相よりも高温側で発現する液晶相における緩和周波数より、特定の液晶相における緩和周波数が高周波域にあるという驚くべき性質を示す。
【図面の簡単な説明】
【００１１】
【図１】本発明の素子の模式図である。
【図２】本発明の素子に用いる液晶材料のＰＯＭ（偏光顕微鏡）画像である。
【図３】本発明の素子に用いる液晶材料の誘電緩和スペクトル図である。
【図４】本発明の素子に用いる液晶材料のＳＨＧ光強度スペクトル図である。
【図５】従来の有機材料のＳＨＧ光強度スペクトル図である。
【図６】本発明の素子に用いる液晶材料のＳＨＧ光強度スペクトル図である。
【発明を実施するための形態】
【００１２】
本明細書において、
「液晶化合物」とは、メソゲン部位（mesogen）を有する有機化合物を表し、液晶相を発現する有機化合物に限定されない。具体的には、ネマチック相、スメクチック相などの液晶相を発現する有機化合物および液晶相を有しないが液晶組成物の成分として有用な有機化合物の総称である。
「液晶媒体」とは、液晶相を発現する組成物、または当該組成物と他の材料との複合体の総称である。
「液晶材料」とは、液晶化合物および液晶媒体の総称である。
「特定の液晶相」とは、ＳＨＧ（第２次高調波発生（Second harmonic generator））光の強度が、同じ液晶材料の他の相（例えば結晶相、ネマチック相、もしくは等方相）、または５ＣＢ（4-pentyl-4’-cyanobiphenyl）などの他の一般的液晶材料と比べて極端に大きい相である。この相において、極めて大きな誘電率を示し、誘電率の温度特性も穏やかとなる。なお、本明細書中、「特定の液晶相」を「Sandy相」と称することがある。Sandy相という語は、その特徴的な偏光顕微鏡像から名付けられた造語である。特定の液晶相（Sandy相）では特異的に、高い強度のＳＨＧ光を観測できる。
「素子」とは、液晶材料を用いた素子である。「素子」には、特定の液晶相を発現する温度において１０００以上の誘電率を示す液晶材料を有する素子であって、前記特定の液晶相を発現する温度で前記液晶材料に電圧を印加する構成をさらに有する前記素子も含まれる。また「素子」を「液晶素子」と称する場合もある。
「誘電率」とは、無次元の比誘電率を表す。
【００１３】
本明細書において、「液晶化合物」、「液晶組成物」、及び「液晶素子」をそれぞれ「化合物」、「組成物」、及び「素子」と略すことがある。液晶相の上限温度は、液晶相−等方相の相転移温度であり、「相転移温度」のことを、単に「透明点」または「上限温度」と略すことがある。液晶相の下限温度を単に「下限温度」と略すことがある。
【００１４】
本明細書において、特に断りが無ければ、百分率で表した化合物の量は組成物の全量に基づいた重量百分率（重量％）である。
【００１５】
本明細書中、「アルキル」は、直鎖でも分岐でもよく、具体例としては、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、または−Ｃ１２Ｈ２５が挙げられる。また、「アルキル」の具体例としては、−Ｃ１３Ｈ２７、−Ｃ１４Ｈ２９、−Ｃ１５Ｈ３１、−Ｃ１６Ｈ３３、−Ｃ１７Ｈ３５、−Ｃ１８Ｈ３７、−Ｃ１９Ｈ３９、または−Ｃ２０Ｈ４１等が挙げられる。
【００１６】
本明細書中、「アルケニル」は、直鎖でも分岐でもよく、具体例としては、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２−ＣＨ＝ＣＨ２、−ＣＨ＝ＣＨＣ３Ｈ７、−ＣＨ２ＣＨ＝ＣＨＣ２Ｈ５、−（ＣＨ２）２−ＣＨ＝ＣＨＣＨ３、または−（ＣＨ２）３−ＣＨ＝ＣＨ２が挙げられる。また、「アルケニル」の具体例としては、−（ＣＨ２）４−ＣＨ＝ＣＨ２、−（ＣＨ２）５−ＣＨ＝ＣＨ２、−（ＣＨ２）６−ＣＨ＝ＣＨ２、−（ＣＨ２）７−ＣＨ＝ＣＨ２、−（ＣＨ２）８−ＣＨ＝ＣＨ２、−（ＣＨ２）９−ＣＨ＝ＣＨ２、または−（ＣＨ２）１０−ＣＨ＝ＣＨ２等が挙げられる。
【００１７】
本明細書中、「アルキニル」は、直鎖でも分岐でもよく、具体例としては、−Ｃ≡ＣＨ、−Ｃ≡ＣＣＨ３、−ＣＨ２Ｃ≡ＣＨ、−Ｃ≡ＣＣ２Ｈ５、−ＣＨ２Ｃ≡ＣＣＨ３、−（ＣＨ２）２−Ｃ≡ＣＨ、−Ｃ≡ＣＣ３Ｈ７、−ＣＨ２Ｃ≡ＣＣ２Ｈ５、−（ＣＨ２）２−Ｃ≡ＣＣＨ３、または−Ｃ≡Ｃ（ＣＨ２）５が挙げられる。
【００１８】
本明細書中、「アルコキシ」は、直鎖でも分岐でもよく、具体例としては、−ＯＣＨ３、−ＯＣ２Ｈ５、−ＯＣ３Ｈ７、−ＯＣ４Ｈ９、−ＯＣ５Ｈ１１、−ＯＣ６Ｈ１３および−ＯＣ７Ｈ１５、−ＯＣ８Ｈ１７、−ＯＣ９Ｈ１９、−ＯＣ１０Ｈ２１、または−ＯＣ１１Ｈ２３が挙げられる。
【００１９】
本明細書中、「アルコキシアルキル」は、直鎖でも分岐でもよく、具体例としては、−ＣＨ２ＯＣＨ３、−ＣＨ２ＯＣ２Ｈ５、−ＣＨ２ＯＣ３Ｈ７、−（ＣＨ２）２−ＯＣＨ３、−（ＣＨ２）２−ＯＣ２Ｈ５、−（ＣＨ２）２−ＯＣ３Ｈ７、−（ＣＨ２）３−ＯＣＨ３、−（ＣＨ２）４−ＯＣＨ３、または−（ＣＨ２）５−ＯＣＨ３が挙げられる。また、「アルコキシアルキル」の具体例としては、−（ＣＨ２）６−ＯＣＨ３、−（ＣＨ２）７−ＯＣＨ３、−（ＣＨ２）８−ＯＣＨ３、−（ＣＨ２）９−ＯＣＨ３、または−（ＣＨ２）１０−ＯＣＨ３等が挙げられる。
【００２０】
本明細書中、「アルケニルオキシ」は、直鎖でも分岐でもよく、具体例としては、−ＯＣＨ２ＣＨ＝ＣＨ２、−ＯＣＨ２ＣＨ＝ＣＨＣＨ３、または−ＯＣＨ２ＣＨ＝ＣＨＣ２Ｈ５が挙げられる。
【００２１】
本明細書中、「ハロゲン」の具体例としては、フッ素、塩素、臭素、またはヨウ素が挙げられる。
【００２２】
本明細書中、「重合性基」の具体例としてはアクリル基、メタクリル基、ビニルオキシ基、イソシアナート基、イソチオシアナート基、エポキシ基、アジリジン基、アズラクトン基、クロロ−ｓ−トリアジン基、またはβ−クロロエチルアミのスルホニル基等が挙げられるがこれらに限定されない。
【００２３】
本明細書中、「スペーサー基」の具体例としては、−Ｃ２Ｈ４−、−Ｃ３Ｈ６−、−Ｃ４Ｈ８−、−Ｃ５Ｈ１０−、−Ｃ６Ｈ１２−、−Ｃ７Ｈ１４−、−Ｃ８Ｈ１６−、−Ｃ９Ｈ１８−、もしくは−Ｃ１０Ｈ２０−等、またはこれらの基の１個以上のＣＨ２が酸素やＣＯＯに置き換えられた基が挙げられるがこれに限定されない。ただし、酸素原子は隣り合わない。
【００２４】
本発明の素子に用いられる液晶材料は、下記特徴のうちの１つ以上を呈する。
（ａ）特定の液晶相を発現する温度において、液晶材料に印加する交流電圧の周波数（測定周波数）の広い範囲で１０００以上の高い誘電率を示し、最大１０,０００以上の高い誘電率を示す。
（ｂ）室温〜１５０℃、好ましくは４０〜１２０℃、さらに好ましくは特定の液晶相を発現する広い温度範囲で、１０００以上の高誘電率を示す。
（ｃ）特定の液晶相よりも高温側で発現するネマチック相における緩和周波数より、低温側の特定の液晶相における緩和周波数が高周波域にある。なお、一般的に、通常の液晶材料では、低温時に粘度が上がることにより応答できる周波数が低下するため、低温側の緩和周波数は、高温側の緩和周波数よりも低い。
（ｄ）特定の液晶相を発現する状態では、高い正の誘電率異方性Δε（εpara−εperp）を呈する。
【００２５】
本発明の素子に用いられる液晶材料は、バルク（界面と接しない本体部分）においてＳＨＧを発現することがある。ＳＨＧの発現の必要条件は系の非対称性であることを考慮すると、ＳＨＧを示すことがある該液晶材料は、特定の液晶相において非対称性を有することがある。このことから、一般的な液晶材料に比べて、本発明の素子に用いられる液晶材料は、特定の液晶相において、バルクにおいても、より多くの分子の平行会合（分子の双極子モーメントの向きが略同一方向に揃って会合した状態）を有し、その結果、極めて大きな誘電率を発現すると推定される。
【００２６】
以下、図面を参照して、本発明の一態様に係る液晶材料およびそれを用いた素子についてより詳細に説明する。
【００２７】
１．液晶材料
本発明の素子に用いられる液晶材料は、特定の液晶相を発現する液晶材料であって、該特定の液晶相を発現する温度において、誘電率の値が１０００以上である。本発明の素子に用いられる液晶材料は、下記一般式（１）の化合物を含み、好ましくは６０重量％以上、さらに好ましくは８０重量％以上含む。
【化１】
2017145296.tif 000006
【００２８】
式（１）中、Ｒ１１は、Ｐ１１−Ｓｐ１１−、水素、または炭素数１〜２０のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル基中の任意の水素はハロゲンで置き換えられてもよい。ここで、Ｐ１１は重合性基を表し、Ｓｐ１１は単結合またはスペーサー基を表す。好ましくは、Ｒ１１は、炭素数１〜７のアルキルであり、このアルキル中の任意の−ＣＨ２−が、−Ｏ−、−ＣＨ＝ＣＨ−、または−Ｃ≡Ｃ−で置き換えられてもよく、該アルキル基の任意の水素がハロゲンに置き換えられてもよい。
【００２９】
Ｒ１２は、Ｐ１２−Ｓｐ１２−、水素、ハロゲン、−ＣＮ、−Ｎ＝Ｃ＝Ｏ、−Ｎ＝Ｃ＝Ｓ、−ＣＦ３、−ＯＣＦ３、または炭素数１〜３のアルキルであり、このアルキル中の任意の−ＣＨ２−は、−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、このアルキル中の任意の水素はハロゲンで置き換えられてもよく、このアルキル中の−ＣＨ３は−ＣＮで置き換えられてもよい。ここで、Ｐ１２は重合性基を表し、Ｓｐ１２は単結合またはスペーサー基を表す。好ましくは、Ｒ１２は、ハロゲン、−ＣＮ、−Ｎ＝Ｃ＝Ｓ、−ＣＦ３、−ＯＣＦ３、または炭素数１〜３のアルキルであり、このアルキルの任意の水素がハロゲンで置き換えられていてもよい。
【００３０】
Ａ１１〜Ａ１５は独立に、５〜８員環または炭素数９以上の縮合環であり、これらの環の任意の水素がハロゲン、炭素数１〜５のアルキル、またはハロゲン化アルキルで置き換えられてもよい。この炭素数１〜５のアルキルまたはハロゲン化アルキルの任意の−ＣＨ２−は、−Ｏ−、−Ｓ−、または−ＮＨ−で置き換えられてもよく、該環の−ＣＨ２−は、−Ｏ−、−Ｓ−、または−ＮＨ−で置き換えられてもよく、該環の−ＣＨ＝は、−Ｎ＝で置き換えられてもよい。好ましくは、Ａ１１〜Ａ１４が、下記（Ａ−１）〜（Ａ−５）からなる群から選択される環であり、Ａ１５が、下記（Ａ−１）〜（Ａ−３）からなる群から選択される環である。
【化２】
2017145296.tif 000007
【００３１】
Ｚ１１〜Ｚ１４は独立に、単結合または炭素数１〜８のアルキレンであり、このアルキレン中の任意の−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−、−Ｎ＝ＣＨ−、−Ｎ（Ｏ）＝Ｎ−、−Ｎ＝Ｎ（Ｏ）−、−ＣＨ＝ＣＨ−、−ＣＦ＝ＣＦ−、または−Ｃ≡Ｃ−で置き換えられてもよく、任意の水素はハロゲンで置き換えられてもよい。好ましくは、Ｚ１１〜Ｚ１４は独立に、単結合、−ＣＯＯ−、または−ＣＦ２Ｏ−である。さらに好ましくは、Ｚ１１〜Ｚ１４のうちの少なくとも一つは、−ＣＯＯ−または−ＣＦ２Ｏ−である。
【００３２】
そして、ｎ１１〜ｎ１３は独立に、０または１であるであるが、好ましくは、ｎ１１〜ｎ１３の合計（ｎ１１＋ｎ１２＋ｎ１３）が２または３である。
【００３３】
また、本発明の素子に用いられる液晶材料は、下記式（２）および（３）で表される化合物からなる群から選択される少なくとも１つの化合物を６０重量％以上、好ましくは８０重量％以上含んでいてもよい。
【化３】
2017145296.tif 000008
【００３４】
式（２）中、Ｒ２１は、炭素数１〜１２のアルキル、炭素数２〜１２のアルケニル、または炭素数１〜１１のアルコキシであり、Ｚ２１およびＺ２２は独立して、単結合、−ＣＯＯ−、または−ＣＦ２Ｏ−であり、Ｘ２１は、フッ素、塩素、−ＣＦ３、または−ＯＣＦ３であり、Ｌ２１〜Ｌ２３は独立して、水素またはフッ素である。また、式（３）中、Ｒ３１は、炭素数１〜１２のアルキルまたは炭素数１〜１１のアルコキシアルキルであり、Ｚ３１およびＺ３２は独立して、単結合、−ＣＯＯ−、または−ＣＦ２Ｏ−であり、Ｘ３１は、フッ素、塩素、−ＣＦ３、または−ＯＣＦ３であり、Ｌ３１〜Ｌ３４は独立して、水素またはフッ素である。
【００３５】
また、本発明の一態様に係る素子に用いられる液晶材料は、メソゲンを有さない重合体および／または、メソゲンを有する重合体を含んでいてもよい。また、メソゲンを有する重合体として、末端にＲ１１としてＰ１１−Ｓｐ１１−を有する一般式（１）に示す化合物が重合してできた重合体を含んでいてもよい。重合性基Ｐ１１は、例えばアクリル基、メタクリル基、ビニル基、イソシアナート基、イソチオシアナート基、エポキシ基、アジリジン基、またはアズラクトン基等である。該重合体には、重合開始剤、硬化剤、触媒、安定剤、二色性色素、またはフォトクロミック化合物等を、該液晶材料の効果を損なわない範囲で含まれていてもよい。
【００３６】
重合性基を含む化合物を用いる、または、別の重合性化合物を用いることによって、該液晶材料の性質（高誘電率等）を有する可塑性部材を形成することができ、キャパシタの電極間に配置する誘電体、圧電素子、または非線形光学素子として応用できる。また、液晶表示素子の液晶層に、上記液晶材料の重合体を含む可塑性部材を用いることで、液晶層を把持するガラス基板の使用を省略することもでき、ひいては製造コストを大きく低減させることができる。
【００３７】
また、本発明の一態様に係る素子に用いられる液晶材料は、上記式（１）〜（３）に示す化合物のうちの少なくとも１種の化合物と高分子化合物との複合材料であってもよく、例えば、液晶材料内に高分子のネットワークが形成されていてもよい。
【００３８】
２．素子
本発明の一態様に係る素子は、特定の液晶相を発現する液晶材料であって、特定の液晶相を発現する温度において、誘電率の値が１０００以上である液晶材料を用いる素子である。本発明の一態様に係る素子は、上記式（１）〜（３）に示す化合物のうちの少なくとも１種の化合物を含む液晶材料が特定の液晶相を発現する温度において、該液晶材料に電圧を印加する構成である。該構成は、例えば液晶表示デバイスの液晶層以外の構成やキャパシタの誘電体以外の構成等であってもよい。また、素子が、該液晶材料と、特定の液晶相を発現する温度において該液晶材料に光を透過させる構成（例えば該液晶材料の非線形光学効果を発現させるためのレーザー光源等）を有するようにしてもよい。また、該素子は、該液晶材料が特定の液晶相以外の他の相を発現する状態で、該液晶材料に電圧を印加するようにしてもよい。
【００３９】
本発明の一態様に係る素子は、上記液晶材料を用いた液晶表示素子１０である。図１は、液晶表示素子１０の一部の概略構成図である。液晶表示素子１０は、第１偏光フィルタ１１Ａ、第１ガラス基板１２Ａ、第１透明電極１３Ａ、第１配向膜１４Ａ、液晶層１５、第２配向膜１４Ｂ、第２透明電極１３Ｂ、第２ガラス基板１２Ｂ、及び第２偏光フィルタ１１Ｂを有する。第１偏光フィルタ１１Ａ及び第２偏光フィルタ１１Ｂの偏光方向は、互いに直交するように設けられ、液晶層１５には、上記液晶材料１６が含まれている。第１透明電極１３Ａ及び第２透明電極１３Ｂは、ＩＴＯなどの透明材料からなる。第１配向膜１４Ａ及び第２配向膜１４Ｂにより液晶層１５の液晶材料１６にねじれを生じさせている。なお、第２透明電極１３Ｂと第２ガラス基板１２Ｂとの間にＲＧＢ（又はＲＧＢＹ）のカラーフィルター層を設け、液晶表示素子１０がカラー画像を表示できるようにしてもよい。また、液晶表示素子１０がＴＮ（Twisted Nematic）型の液晶駆動方式を用いた構成を説明しているが、ＶＡ（Vertical Alignment）型又はＩＰＳ（In-Plane Switching）型の液晶駆動方式であってもよい。
【００４０】
一般的に、液晶表示素子の動作中における内部の温度は、室温に比べて高い。動作温度領域で液晶層１５に含まれる液晶材料１６は、特定の液晶相を示し、高い誘電率異方性Δεを示す。そのため、動作温度領域において、液晶層１５の屈折率の異方性も大きくなり、光の偏光方向を大きく変更することができる。したがって、バックライトから第１偏光フィルタ１１Ａを通じて液晶層１５に入射した直線偏光の光は、液晶層１５の厚み方向に伝播しながら、高い屈折率異方性を示す液晶材料１６のねじれの解消に応じて偏光状態が変更され、第２偏光フィルタ１１Ｂから出射されるか、第２偏光フィルタ１１Ｂにより遮断される。液晶材料１６のねじれの解消は、第１透明電極１３Ａ及び第２透明電極１３Ｂを介して印加される電圧に応じて制御される。
【００４１】
また、本発明の一態様に係る素子は、上記液晶材料またはその重合体を電極間の誘電体として用いたキャパシタである。上記液晶材料は、広い温度範囲及び周波数範囲において１０００以上（最大１０,０００以上）の高い誘電率を示す。そのため、該キャパシタは、大容量の電荷の保持を可能とし、且つ、高速応答（充電及び放電）を可能とする。また、本発明の一態様に係る素子として、比較的高温側（４０℃以上）で特定の液晶相を発現する液晶材料（例えば後述する化合物ＤＩＯ−３）を用いたキャパシタ（例えば、車載キャパシタ）である。
【００４２】
また、本発明の一態様に係る素子は、上記液晶材料またはその重合体を電極間の圧電材料として用いた圧電素子である。また、本発明の一態様に係る素子は、上記液晶材料を電解液に含んだ二次電池である。
【００４３】
本発明の一態様に係る素子は、上記液晶材料が、少なくとも特定の液晶相を発現する温度において、該液晶材料にレーザー等の光を透過させる構成を有する素子である。上記液晶材料がＳＨＧを発現することから、本発明の一態様に係る素子は、波長変換が可能な非線形光学素子である。
【００４４】
本発明の一態様に係る素子は、上記液晶材料を特定の液晶相を発現する温度に加温又は冷却するための温度制御手段（加温手段、冷却手段）をさらに備えてもよい。
【実施例】
【００４５】
以下、実施例により本発明をさらに詳しく説明するが、本発明はこれら実施例によっては制限されない。なお特に言及のない限り、「％」は「重量％」を意味する。
【００４６】
［実施例１］（化合物ＤＩＯ−３の相転移温度）
本実施例及び下記実施例では、上記式（３）に示す化合物のＲ３１が炭素数３のアルキル基であり、Ｌ３３が水素であり、Ｚ３２が単結合であり、Ｌ３１、Ｌ３２、Ｌ３４、およびＸ３１がフッ素であり、Ｚ３１が−ＣＯＯ−である下記式（４）で表される化合物ＤＩＯ−３を液晶材料として用いた。
【化４】
2017145296.tif 000009
【００４７】
無配向処理セル、水平配向処理セル、および垂直配向処理セルの３種類のセルを用いて、化合物ＤＩＯ−３の相転移温度をＤＳＣ（示差走査熱量測定装置DSC1、METTLER TOLEDO社製）と偏光顕微鏡を用いて同定した。ＤＳＣの測定条件は、昇降温速度が５℃／分である（図２の偏光顕微鏡（ＰＯＭ）画像）。図２中、上段が無配向処理セルを用いた偏光顕微鏡画像を示し、中段が水平配向処理セルを用いた偏光顕微鏡画像を示し、下段が垂直配向処理セルを用いた偏光顕微鏡画像を示す。また、図２の凡例のCryは結晶相、SdはSandy相、XはUnknown相、Nはネマチック相を表す。測定結果から、化合物ＤＩＯ−３の相転移温度は、以下の表１のとおりであった。
【表１】
2017145296.tif 000010
【００４８】
表中、「Sandy相」は、特定の液晶相を表す。なお、昇温時のSandy相が発現する下限温度（44.1℃）と降温時のSandy相が発現する下限温度（30.0℃）が異なるのは、測定条件、液晶材料に含まれる不純物、又はセルの構造等による例えば結晶化による影響であると考えられる。
【００４９】
[実施例２]（化合物ＤＩＯ−３の誘電緩和）
本実施例では、化合物ＤＩＯ−３の誘電緩和スペクトルの測定を行った。測定装置は、126096W型誘電体測定システム（東陽テクニカ社製）であり、サイン波０．１Ｖを印加し、降温しつつ測定した。なお、所望の温度に到達した後、その温度で５分間温度を維持した後、測定を開始した。用いたセルは、ＥＨＣ社製垂直配向セルで、セル厚は１０ミクロンである。結果を図３に示す。図３中、縦軸は誘電率εであって１０−３（1.0E-03）〜１０５（1.0E+05）の範囲を表し、横軸は印加する交流電圧の周波数（測定周波数）（Ｈｚ）であって１Ｈｚ（1.E+00）〜１０７Ｈｚ（1.E+07）の範囲を表し、凡例の数字（３０〜１２０）は測定温度（℃）を表す。
【００５０】
Sandy相を発現する温度範囲の中の４８℃〜６６℃の温度範囲で、１Ｈｚ（1.E+00）〜１ＫＨｚ（1.E+03）において１０,０００程度の非常に大きな誘電率を示し、１ＫＨｚから高周波側で緩やかに誘電率が低下するが、１０ＫＨｚ（1.E+04）においても１０００程度の大きな誘電率を示した。また、該温度範囲（４８℃〜６６℃）では、特に１Ｈｚ（1.E+00）〜１０ＫＨｚ（1.E+04）の範囲において、それぞれの温度に対する各プロットが重なっており、誘電率の温度依存性が小さいことがわかった。
【００５１】
[実施例３]（化合物ＤＩＯ−３のＳＨＧスペクトル）
本実施例では、化合物ＤＩＯ−３のホメオトロピック配向時（７Ｖ印加）のＳＨＧスペクトルの測定を行った（偏光条件ｐ−ｐ）。測定装置は、東京インスツルメンツ社製の非線形光学材料評価システムであり、用いたセルはＥＨＣ社製垂直配向セル（セル厚１０ミクロン）である。結果を図４に示す。図４中、縦軸はＳＨＧ強度（任意単位（a.u.））を表し、横軸はレーザー光の入射角（°）であって−５０°〜５０°の範囲を表し、凡例中の数字（２５〜６５）は測定温度（℃）を表す。
【００５２】
図４に示すように、Sandy相を発現する温度範囲の中の４５℃〜６５℃の温度範囲において、極めて大きなＳＨＧ強度を示した。特に、例えば入射角３０°のＳＨＧ強度を比較すると、該温度範囲（４５℃〜６５℃）におけるＳＨＧ強度は、結晶相を発現する温度範囲（２５℃〜４０℃）におけるＳＨＧ強度と比べて２〜１０倍以上又は１０〜２０倍以上大きい値を示した。すなわち、Sandy相内では、化合物ＤＩＯ−３分子の平行会合が存在していると強く示唆される。
【００５３】
ここで、比較例として、図５に、ＥＨＣ社製垂直配向セルの空セルのＳＨＧスペクトルと、この空セルに封入した従来の液晶材料である５ＣＢ（4-pentyl-4’-cyanobiphenyl）のＳＨＧスペクトルを示す。図４のデータを出すのに用いた装置及び同じ測定条件で測定した。図５中、縦軸はＳＨＧ強度（任意単位（a.u.））を表し、横軸はレーザー光の入射角（°）であって−５０°〜５０°の範囲を表し、凡例の数字５０、２５は測定温度（℃）を表す。図５に示すように、例えば入射角３０°のＳＨＧ強度を比較すると、５ＣＢのＳＨＧ強度（２５℃及び５０℃ともに約１０以下）に比べ、化合物ＤＩＯ−３のＳＨＧ強度（約２５０前後）は極めて大きいことがわかった。
【００５４】
[実施例４] （化合物ＤＩＯ−３のＳＨＧスペクトル）
本実施例では、化合物ＤＩＯ−３の略ランダム配向時（電圧無印加）のＳＨＧスペクトル測定を行った。測定装置は、東京インスツルメンツ社製非線形光学材料評価システムであり、用いたセルはＥＨＣ社製垂直配向セル（セル厚１０ミクロン）である。結果を図６に示す。図６の凡例の数字６５〜１２０は測定温度（℃）を表す。
【００５５】
実施例３の図４に示す６５℃のＳＨＧスペクトルと図６の６５℃のＳＨＧスペクトルとが大きく異なる理由としては、本実施例のように電圧無印加により、化合物ＤＩＯ−３はSandy相において垂直配向しておらず、略ランダム配向をとるためであると考えられる。図６に示すように、Sandy相を発現する６５℃のＳＨＧスペクトルがSandy相ではない高温側（８２℃、１２０℃）のＳＨＧスペクトルよりも大きな値を取るという結果より、界面ではなく、バルク内での平行会合の存在が強く示唆された。また、Sandy相において、特異的にＳＨＧ光強度が強くなることがわかった。
【産業上の利用可能性】
【００５６】
本発明は、液晶材料を用いた素子に適用可能である。
【符号の説明】
【００５７】
１０    液晶表示素子
１１Ａ  第１偏光フィルタ
１２Ａ  第１ガラス基板
１３Ａ  第１透明電極
１４Ａ  第１配向膜
１５    液晶層
１４Ｂ  第２配向膜
１３Ｂ  第２透明電極
１２Ｂ  第２ガラス基板
１１Ｂ  第２偏光フィルタ
【図１】
2017145296.tif 000014
【図２】
2017145296.tif 000015
【図３】
2017145296.tif 000016
【図４】
2017145296.tif 000017
【図５】
2017145296.tif 000018
【図６】
2017145296.tif 000019